또한 , ( e ) 단계 에 있 어서 , 성형 TiO 2 - SiO 2 유리체 를 600 내지 1 , 200 ℃ 의 온도 에서 1 시간 이상 유지 한 후 , 60 ℃/ hr 이하 의 평균 강온 속도 로 500 ℃ 이하 까지 강온 하 는 어닐링 처리 를 행하 고 , 이 로써 TiO 2 - SiO 2 유리 의 가상 온도 를 제어 한다 . 별법 으로 , ( d ) 단계 에서 얻 어 진 1 , 200 ℃ 이상 의 성형 TiO 2 - SiO 2 유리체 를 500 ℃ 까지 60 ℃/ hr 이하 의 평균 강온 속도 로 강온 하 는 어닐링 처리 를 행하 고 , 이 로써 TiO 2 - SiO 2 유리 의 가상 온도 를 제어 한다 . 500 ℃ 이하 까지 온도 를 감소 시킨 후 , TiO 2 - SiO 2 유리 를 방 냉 시킬 수 있 다 . 이 경우 , 분위기 는 바람직 하 게 는 헬륨 , 아르곤 , 질소 와 같 은 불활성 가스 100 ％ 의 분위기 , 이러 한 불활성 가스 를 주성분 으로 하 는 분위기 또는 대기 분위기 이 고 ; 압력 은 바람직 하 게 는 감압 또는 상압 이 다 .